(57)【要約】【課題】乾留処理のための設備が不要な回転炉床炉および還元鉄の製造方法を提供する。【解決手段】還元炉１は、炉本体２と、移動可能な炉床部３とを備えている。炉本体２は、炉床部３の上に置かれた酸化鉄を還元して還元鉄を生成する還元ゾーンＺ１と、還元ゾーンＺ１に対して上流側に位置し、炉床部３の上に置かれた石炭を乾留する乾留ゾーンＺ２とを形成する。還元ゾーンＺ１には、原料供給部４と、原料加熱部２０と、還元鉄取出し部５とが設けられている。乾留ゾーンＺ２には、石炭を炉床部３の上面に供給する石炭供給部６と、石炭を加熱して乾留する石炭加熱部２１と、石炭供給部６に対して炉床部３の移動方向において下流側に配置され、乾留された石炭の少なくとも一部を炉本体２から取り出す石炭取出し部７とが設けられている。【選択図】図１
2017083114.tif 000002
【特許請求の範囲】
【請求項１】
酸化鉄を含む原料を還元する移動炉床式還元炉であって、
内部に処理空間を画定する炉本体と、
前記処理空間内で所定の方向に移動可能な炉床部とを備えており、
前記炉本体は、前記炉床部の上に置かれた酸化鉄を還元して還元鉄を生成する還元ゾーンと、前記還元ゾーンに対して前記炉床部の移動方向の上流側に位置し、前記炉床部の上に置かれた石炭を乾留する乾留ゾーンとを形成し、
前記還元ゾーンには、前記原料を前記炉床部の上面に供給する原料供給部と、前記原料を加熱して前記酸化鉄を還元することによって還元鉄を生成する原料加熱部と、前記原料供給部に対して前記炉床部の移動方向において下流側に配置され、前記還元鉄を前記炉本体から取り出す還元鉄取出し部とが設けられ、
前記乾留ゾーンには、前記石炭を前記炉床部の上面に供給する石炭供給部と、前記石炭を加熱して乾留する石炭加熱部と、前記石炭供給部に対して前記炉床部の移動方向において下流側に配置され、乾留された前記石炭の少なくとも一部を前記炉本体から取り出す石炭取出し部とが設けられている、
ことを特徴とする移動炉床式還元炉。 
【請求項２】
前記石炭取出し部は、乾留された前記石炭のうち前記炉床部の上面から所定の高さ以上に有る部分を前記炉本体の外部へ掻き出す掻出部を有する、
請求項１に記載の移動炉床式還元炉。 
【請求項３】
前記掻出部を上方および下方に移動させる上下移動部を有する、
請求項２に記載の移動炉床式還元炉。 
【請求項４】
前記掻出部は、前記炉床部の上面から上方に離間した位置において前記炉床部の上面における幅全体にわたって当該上面と平行に延び、水平軸回りに回転可能ならせん状のスクリュー部を有する、
請求項２または３に記載の移動炉床式還元炉。 
【請求項５】
前記石炭供給部は、前記石炭を前記炉床部の幅全体に供給することが可能な構成を有する、
請求項１〜４のいずれか１項に記載の移動炉床式還元炉。 
【請求項６】
前記乾留ゾーンおよび前記還元ゾーンは、連続して形成されている、
請求項１〜５のいずれか１項に記載の移動炉床式還元炉。 
【請求項７】
前記還元ゾーンの内部のガスを前記炉本体の外部へ排気する還元ゾーン排気部をさらに備えている、
請求項６に記載の移動炉床式還元炉。 
【請求項８】
前記還元ゾーン排気部とは別に、前記乾留ゾーンの内部のガスを前記炉本体の外部へ排気する乾留ゾーン排気部をさらに備えている、
請求項７に記載の移動炉床式還元炉。 
【請求項９】
前記還元ゾーンに配置され、前記乾留ゾーンにおいて前記石炭が乾留されるときに発生する可燃性の成分を含む乾留ガスを前記還元ゾーンで燃焼させる燃焼部をさらに備えている、
請求項６または７に記載の移動炉床式還元炉。 
【請求項１０】
前記還元ゾーンの内部のガスを前記炉本体の外部へ排気する還元ゾーン排気部と、
前記還元ゾーンに配置され、前記乾留ゾーンにおいて前記石炭が乾留されるときに発生する可燃性の成分を含む乾留ガスを、前記還元ゾーンで燃焼させる燃焼部と、
前記還元ゾーン排気部と前記燃焼部との間に配置され、前記乾留ガスの燃焼を許容する容積を有する二次燃焼室と
をさらに備えている、
請求項６に記載の移動炉床式還元炉。 
【請求項１１】
前記乾留ゾーンにおける前記炉床部の移動方向において上流側および下流側に配置され、前記乾留ゾーンの内部と外部とのガスの移動を抑制する仕切り部をさらに備える、
請求項１〜１０のいずれか１項に記載の移動炉床式還元炉。 
【請求項１２】
前記仕切り部は、前記ガスの流量を調整することが可能な構成を有する、
請求項１１に記載の移動炉床式還元炉。 
【請求項１３】
前記石炭加熱部は、前記石炭の加熱温度を調整することが可能な構成を有する、
請求項１〜１２にいずれか１項に記載の移動炉床式還元炉。 
【請求項１４】
前記炉本体の前記処理空間は、環状の連続した形状をしており、
前記炉床部は、前記処理空間の内部に所定の回転方向に回転自在に収容されている、
請求項１〜１３のいずれか１項に記載の移動炉床式還元炉。 
【請求項１５】
処理空間を有する炉本体と当該処理空間の内部に所定の方向に移動自在に収容された炉床部とを備えた移動炉床式還元炉を用いて、酸化鉄を含む原料を還元する還元鉄の製造方法であって、
石炭を前記炉床部に載置して当該炉床部を前記所定の方向に移動しながら当該石炭の乾留をする工程と、
乾留後の少なくとも一部の前記石炭を前記炉本体に取り出す工程と、
少なくとも一部の前記石炭を取り出した後に前記原料を前記炉床部に載置して当該炉床部を前記所定の方向に移動しながら前記酸化鉄を還元して還元鉄を生成する工程と、
を含むことを特徴とする
還元鉄の製造方法。 
【請求項１６】
乾留後の少なくとも一部の前記石炭を前記炉本体に取り出す工程の後に、乾留後の前記石炭と前記酸化鉄とを混合することによって前記原料を準備する工程をさらに含む、
請求項１５記載の還元鉄の製造方法。
【発明の詳細な説明】
【技術分野】
【０００１】
本発明は、移動炉床式還元炉および還元鉄の製造方法に関する。
【背景技術】
【０００２】
従来、酸化鉄を含む原料を還元して、還元鉄を製造するための方法として回転炉床炉を用いた方法がある。回転炉床炉は、垂直軸回りに回転する水平な環状の炉床と、当該炉床を覆う炉本体とを備えている。炉本体は、高温の処理空間を画定し、この処理空間内を前記炉床が回転方向に通過する間に、炉床に置かれた酸化鉄を含む原料が還元処理され、これにより、還元鉄が生成される。
【０００３】
例えば、特許文献１に記載される方法では、まず、回転炉床炉の炉床の上に床敷炭材を敷き詰め、この床敷炭材の上に酸化鉄と還元炭材とを含むペレットを置く。その状態で、炉床を回転移動させながら炉本体の内部を加熱することにより、ペレット内部の酸化鉄が還元されて還元鉄が生成される。生成された還元鉄は、床敷炭材とともに炉本体の外部に取り出されて、後工程の溶解炉などに送られる。
【０００４】
ペレットは、回転炉床炉の外部で酸化鉄と還元炭材とを混合して製造される。還元炭材としては、石炭などが主に用いられる。
【先行技術文献】
【特許文献】
【０００５】
【特許文献１】特許第４９７６７０１号公報
【発明の概要】
【発明が解決しようとする課題】
【０００６】
還元炭材の材料となる石炭は、もともと揮発分を含んでおり、その揮発分の含有率は産出地によって異なる。揮発分を多く含む石炭（例えば褐炭など）を還元炭材として用いてペレットを製造した場合、揮発分が還元炭材における還元効率を低下させるおそれがある。また、揮発分がペレットの強度を低下させるおそれがある。
【０００７】
そのため、揮発分を多く含む石炭を還元炭材として用いる場合には、回転炉床炉の外部で、あらかじめ石炭を乾留して揮発分を取り除く処理をした後、当該処理後の石炭と酸化鉄と混ぜてペレットにする必要がある。そのため、回転炉床炉とは別に乾留処理を行うための設備が必要になる。
【０００８】
本発明は、上記のような事情に鑑みてなされたものであり、乾留処理のための設備が不要な回転炉床炉および還元鉄の製造方法を提供することを目的とする。
【課題を解決するための手段】
【０００９】
上記課題を解決するためのものとして、本発明の移動炉床式還元炉は、酸化鉄を含む原料を還元する移動炉床式還元炉であって、内部に処理空間を画定する炉本体と、前記処理空間内で所定の方向に移動可能な炉床部とを備えており、前記炉本体は、前記炉床部の上に置かれた酸化鉄を還元して還元鉄を生成する還元ゾーンと、前記還元ゾーンに対して前記炉床部の移動方向の上流側に位置し、前記炉床部の上に置かれた石炭を乾留する乾留ゾーンとを形成し、前記還元ゾーンには、前記原料を前記炉床部の上面に供給する原料供給部と、前記原料を加熱して前記酸化鉄を還元することによって還元鉄を生成する原料加熱部と、前記原料供給部に対して前記炉床部の移動方向において下流側に配置され、前記還元鉄を前記炉本体から取り出す還元鉄取出し部とが設けられ、前記乾留ゾーンには、前記石炭を前記炉床部の上面に供給する石炭供給部と、前記石炭を加熱して乾留する石炭加熱部と、前記石炭供給部に対して前記炉床部の移動方向において下流側に配置され、乾留された前記石炭の少なくとも一部を前記炉本体から取り出す石炭取出し部とが設けられている、ことを特徴とするものである。
【００１０】
この移動炉床式還元炉によれば、炉本体の内部に形成された乾留ゾーンで石炭の乾留を行いながら同じ炉本体に形成された還元ゾーンで酸化鉄の還元を行うことが可能である。具体的には、乾留ゾーンでは、石炭供給部によって石炭が炉床部の上面に供給され、供給された石炭は、炉床部によって所定方向に移動されながら乾留ゾーンで石炭加熱部によって加熱されて乾留される。乾留された石炭の少なくとも一部は、石炭取出し部によって炉本体から外部に取り出される。乾留ゾーンの下流側の還元ゾーンでは、原料供給部から酸化鉄を含む原料（例えばペレット）が炉床部の上面に供給される。供給された原料は、炉床部によって所定方向に移動されながら還元ゾーンで原料加熱部によって加熱され、これによって酸化鉄の還元処理がされて還元鉄が生成される。生成された還元鉄は、還元鉄取出し部によって炉本体から外部に取り出される。このように１つの移動炉床式還元炉によって石炭の乾留と還元鉄の生成を行うことができるので、当該還元炉とは別に石炭の乾留処理のための設備が不要になる。
【００１１】
前記石炭取出し部は、乾留された前記石炭のうち前記炉床部の上面から所定の高さ以上に有る部分を前記炉本体の外部へ掻き出す掻出部を有するのが好ましい。
【００１２】
かかる構成によれば、掻出部が乾留された石炭のうち炉床部の上面から所定の高さ以上に有る部分を炉本体の外部へ掻き出すことにより、乾留された石炭の一部を炉本体から取り出して、乾留された石炭の残りの部分を前記炉床部の上面に残すことが可能になる。これにより、当該石炭の残りの部分を床敷炭材として用いて還元ゾーンに送ることが可能である。よって、還元ゾーンにおいて床敷炭材を供給する設備が不要になる。しかも、乾留ゾーンで乾留された直後の石炭は温度が高い状態で還元ゾーンに送られるので、還元ゾーンでの熱効率の上昇に寄与する。
【００１３】
また、前記掻出部を上方および下方に移動させる上下移動部を有するのが好ましい。
【００１４】
かかる構成によれば、上下移動部によって掻出部を上方および下方に移動させることにより、炉床部の上面に残る乾留された石炭の量を調整することが可能になる。
【００１５】
さらに、前記掻出部は、前記炉床部の上面から上方に離間した位置において前記炉床部の上面における幅全体にわたって当該上面と平行に延び、水平軸回りに回転可能ならせん状のスクリュー部を有するのが好ましい。
【００１６】
かかる構成によれば、らせん状のスクリュー部が水平軸回りに回転することにより、炉床部の上面における幅全体にわたって乾留された石炭のうち炉床部の上面から所定の高さ以上に有る部分を均一に炉本体から外部へ掻き出す。これにより、炉床部の上面に残された乾留された石炭を、炉床部の上面における幅全体にわたって均一に残すことが可能になり、乾留された石炭を炉床部の上面に均一に敷き詰めることが可能である。
【００１７】
また、前記石炭供給部は、前記石炭を前記炉床部の上面の幅全体に供給することが可能な構成を有するのが好ましい。
【００１８】
かかる構成によれば、石炭供給部によって、石炭を炉床部の上面の幅全体に供給することにより、石炭を炉床部の上面における幅全体にわたって均一に供給することが可能であり、石炭の乾留処理の効率を向上させることが可能である。
【００１９】
また、前記乾留ゾーンおよび前記還元ゾーンは、連続して形成されているのが好ましい。かかる構成によれば、炉本体および炉床部の大型化を抑制することが可能である。
【００２０】
さらに、前記還元ゾーンの内部のガスを前記炉本体の外部へ排気する還元ゾーン排気部をさらに備えているのが好ましい。
【００２１】
かかる構成によれば、乾留ゾーンおよび還元ゾーンが連続して形成された構成において、乾留ゾーンで発生したガスが還元ゾーンへ流入した後に還元ゾーンの内部のガスとともに還元ゾーン排気部によって炉本体の外部へ一括して排気することが可能である。また、この過程で、乾留ゾーンの排熱を還元時の塊成物の昇温に利用可能となる。
【００２２】
また、前記還元ゾーン排気部とは別に、前記乾留ゾーンの内部のガスを前記炉本体の外部へ排気する乾留ゾーン排気部をさらに備えているのが好ましい。
【００２３】
かかる構成によれば、乾留ゾーンの内部で発生したガスを、乾留ゾーン排気部によって、還元ゾーン排気部から排気される還元ゾーン内部のガスとは別系統で、炉本体の外部へ安全に排気することが可能で、排気ガス組成により、経済的な排気ガスの処理を行うことが出来る。
【００２４】
さらに、前記還元ゾーンに配置され、前記乾留ゾーンにおいて前記石炭が乾留されるときに発生する可燃性の成分を含む乾留ガスを前記還元ゾーンで燃焼させる燃焼部をさらに備えているのが好ましい。
【００２５】
かかる構成によれば、乾留ゾーンおよび還元ゾーンが連続して形成された構成において、乾留ゾーンにおいて石炭が乾留されるときに発生する可燃性の成分を含む乾留ガスを、還元ゾーンへ流入した後に燃焼部によって燃焼させることが可能である。これにより、当該乾留ガスの燃焼時に発生する熱を還元ゾーンの昇温に利用することが可能になる。
【００２６】
また、前記還元ゾーンの内部のガスを前記炉本体の外部へ排気する還元ゾーン排気部と、前記還元ゾーンに配置され、前記乾留ゾーンにおいて前記石炭が乾留されるときに発生する可燃性の成分を含む乾留ガスを、前記還元ゾーンで燃焼させる燃焼部と、前記還元ゾーン排気部と前記燃焼部との間に配置され、前記乾留ガスの燃焼を許容する容積を有する二次燃焼室とをさらに備えているのが好ましい。
【００２７】
かかる構成によれば、乾留ゾーンおよび還元ゾーンが連続して形成された構成において、上記の還元ゾーン排気部と燃焼部との間には、乾留ガスの燃焼を許容する容積を有する二次燃焼室が配置されているので、乾留ガスは還元ゾーン排気部に到達する前に二次燃焼室内部で燃焼を完了することが可能であり、還元ゾーンの昇温をより効率よく行うことが可能である。
【００２８】
さらに、前記乾留ゾーンにおける前記炉床部の移動方向において上流側および下流側に配置され、前記乾留ゾーンの内部と外部とのガスの移動を抑制する仕切り部をさらに備えるのが好ましい。
【００２９】
かかる構成によれば、仕切り部によって、乾留ゾーン内部と外部とのガスの移動を抑制することにより、乾留ゾーンの内部を当該乾留ゾーンの外部と異なる温度で容易に制御することが可能になる。
【００３０】
また、前記仕切り部は、前記ガスの流量を調整することが可能な構成を有するのが好ましい。
【００３１】
かかる構成によれば、仕切り部によって乾留ゾーン内部と外部との間のガスの流量を任意に調整することが可能であり、これによって、乾留ゾーンの内部の温度をさらに容易に制御することが可能になる。
【００３２】
さらに、前記石炭加熱部は、前記石炭の加熱温度を調整することが可能な構成を有するのが好ましい。
【００３３】
かかる構成によれば、乾留ゾーンにおいて、石炭加熱部は、石炭の加熱温度を調整して当該石炭を乾留することにより、乾留された石炭に含まれる成分（炭素や揮発分など）の重量割合（いわゆる乾留比率）などを調整することが可能である。
【００３４】
また、前記炉本体の前記処理空間は、環状の連続した形状をしており、前記炉床部は、前記処理空間の内部に所定の回転方向に回転自在に収容されているのが好ましい。
【００３５】
この構成は、いわゆる回転炉床炉の構成を含んでいる。これにより、還元ゾーンで還元処理を行った後に高温の状態になった炉床部は高温の状態を維持しながら乾留ゾーンに送られる。乾留ゾーンでは、高温状態の炉床部の上面に石炭が供給されるので、石炭の乾留を効率よく行うことが可能である。
【００３６】
本発明の還元鉄の製造方法は、処理空間を有する炉本体と当該処理空間の内部に所定の方向に移動自在に収容された炉床部とを備えた移動炉床式還元炉を用いて、酸化鉄を含む原料を還元する還元鉄の製造方法であって、石炭を前記炉床部に載置して当該炉床部を前記所定の方向に移動しながら当該石炭の乾留をする工程と、乾留後の少なくとも一部の前記石炭を前記炉本体に取り出す工程と、少なくとも一部の前記石炭を取り出した後に前記原料を前記炉床部に載置して当該炉床部を前記所定の方向に移動しながら前記酸化鉄を還元して還元鉄を生成する工程と、を含むことを特徴とする。
【００３７】
かかる構成によれば、１つの移動炉床式還元炉を用いて、炉本体の内部において、石炭の乾留および酸化鉄の還元を行うことが可能であり、移動炉床式還元炉の外部に石炭の乾留処理のための設備が不要になる。
【００３８】
また、乾留後の少なくとも一部の前記石炭を前記炉本体に取り出す工程の後に、乾留後の前記石炭と前記酸化鉄とを混合することによって前記原料を準備する工程をさらに含むのが好ましい。
【００３９】
この製造方法では、移動炉床式還元炉によって乾留された石炭を還元炭材として酸化鉄と混合することによって還元鉄製造用の原料を準備することが可能である。
【発明の効果】
【００４０】
以上説明したように、本発明の回転炉床炉および還元鉄の製造方法によれば、乾留処理のための設備が不要になる。
【図面の簡単な説明】
【００４１】
【図１】本発明の移動炉床式還元炉の実施形態である回転炉床炉の形態を有する還元炉の全体構成を示す概略斜視図である。
【図２】図１の還元炉の概略平面図である。
【図３】図１の還元炉の内部構成を示すために還元炉を回転方向Ｒに沿って切断した状態の断面図である。
【図４】図１の還元炉の還元ゾーンの幅方向の断面図である。
【図５】本発明の移動炉床式還元炉の変形例である二次燃焼室を備えた構成を示す還元ゾーンの断面図である。
【発明を実施するための形態】
【００４２】
以下、図面を参照しながら本発明の移動炉床式還元炉および還元鉄の製造方法の実施形態についてさらに詳細に説明する。
【００４３】
図１〜３に示される移動炉床式還元炉１（以下、還元炉１という）は、炉本体２と、炉床部３と、原料供給部４と、還元鉄取出し部５と、石炭供給部６と、石炭取出し部７と、原料加熱部２０および石炭加熱部２１（図３参照）とを備えている。本実施形態の還元炉１は、前記炉本体２および前記炉床部３がそれぞれ環状をなす回転炉床炉の形態を有している。
【００４４】
炉本体２は、その内部に処理空間２ａを画定する。処理空間２ａは、環状の連続した形状をしている。炉本体２は、同心状に互いに対向する一対の周壁２ｂ、２ｃと、当該一対の周壁２ｂ、２ｃの上端の間を連結する天板２ｄと、天板２ｄの下方に離間して位置する底板（図示せず）とを有する。これら一対の周壁２ｂ、２ｃ、天板２ｄおよび底板によって、前記環状の処理空間２ａが画定される。
【００４５】
炉床部３は、図３に示されるように、基礎部３ａと、当該基礎部３ａの上に設けられた環状の床板３ｂと、基礎部３ａを下方から支持する複数のローラ３ｃと、ローラ３ｃの少なくとも１つを回転駆動するモータなどの駆動部３ｄとを有する。炉床部３の基礎部３ａおよび環状の床板３ｂは、垂直軸回りに所定の回転方向Ｒ（例えば、図１〜２では反時計方向）に回転できるように、炉本体２の環状の処理空間２ａの内部に収容されている。駆動部３ｄは、ローラ３ｃの少なくとも１つを回転駆動することにより、ローラ３ｃに支持された基礎部３ａおよび床板３ｂを所定の回転方向Ｒへ回転させることが可能である。なお、基礎部３ａおよび床板３ｂを回転させるための他の機構として、ローラ３ｃの代わりに用いられるピニオンギヤと、基礎部３ａの下端に設けられて当該ピニオンギヤに噛み合うことが可能なラックとを備えた構成でもよい。
【００４６】
上記の炉本体２は、炉床部３の上に置かれた酸化鉄を含む原料Ｐを還元して還元鉄を生成する還元ゾーンＺ１と、当該還元ゾーンＺ１に対して炉床部３の回転方向Ｒの上流側に位置し、炉床部３の上に置かれた石炭Ｃ０の乾留を行う乾留ゾーンＺ２とを形成する。本実施形態の還元炉１では、乾留ゾーンＺ２および還元ゾーンＺ１が連続して形成されているので、炉本体２および炉床部３の大型化を抑制することが可能である。なお、本実施形態では、還元ゾーンＺ１の下流側では、還元ゾーンＺ１の下流側と乾留ゾーンＺ２の上流側との間に中間ゾーンＤ１が形成されているが、中間ゾーンＤ１は無くてもよい。
【００４７】
還元ゾーンＺ１には、前記原料供給部４と、前記原料加熱部２０と、前記還元鉄取出し部５とが設けられている。
【００４８】
原料供給部４は、原料Ｐを炉床部３の上面に供給する。原料供給部４は、例えば、炉本体２の周壁２ｂに形成された貫通孔１１を介して、原料Ｐを炉床部３の上面に供給する。
原料供給部４によって供給される原料Ｐは、酸化鉄と還元炭材とを混合して形成されたペレットなどであるが、酸化鉄を含むものであればペレット状でなくてもよい。還元炭材としては、主として、乾留ゾーンＺ２で製造された乾留された石炭Ｃ１が用いられるが、他の炭材を用いてもよい。
【００４９】
原料加熱部２０は、図３に示されるように、原料Ｐを加熱して当該原料Ｐに含まれる酸化鉄を還元することによって還元鉄ＤＲを生成する。原料加熱部２０としては、例えば還元ゾーンＺ１内で天然ガスなどの燃料を燃焼するバーナなどが用いられる。バーナからなる原料加熱部２０は、炉本体２の一対の周壁２ｂ、２ｃのいずれか一方または両方または天板２dに設けられ、還元ゾーンＺ１内部の雰囲気の温度を上げるとともに、当該バーナから発生する輻射熱を原料Ｐに与えるによって還元ゾーンＺ１内の原料Ｐを酸化鉄の還元反応が可能な温度（１２００〜１４５０℃（約１３５０℃）程度）まで加熱する。なお、原料加熱部２０は、原料Ｐを還元反応可能な温度まで加熱できるものであれば限定できるものであればとくに限定しない。
【００５０】
還元鉄取出し部５は、原料供給部４に対して炉床部３の回転方向Ｒにおいて下流側の機械室１６（図２参照）に配置されている。還元鉄取出し部５は、処理空間２ａ内部で原料Ｐに含まれる酸化鉄が還元されたことによって生成された還元鉄ＤＲを炉本体２から取り出すことが可能な構成を有する。還元鉄取出し部５は、還元鉄ＤＲを炉本体２から取り出すことが可能な構成であればいかなる形態でもよい。例えば、還元鉄取出し部５は、水平方向に延びる回転軸５ａと、当該回転軸５ａの周囲にらせん状に突出するスクリュー部５ｂとを有してもよい。この場合、回転軸５ａを図示しない回転駆動部によって回転させることによって、らせん状のスクリュー部５ｂが還元鉄ＤＲを水平方向へ掻き出し、炉本体２の周壁２ｂに形成された排出口（図示せず）を通して炉本体２の外部へ排出することが可能である。
【００５１】
乾留ゾーンＺ２には、前記石炭供給部６と、前記石炭加熱部２１と、前記石炭取出し部７とが設けられている。
【００５２】
石炭供給部６は、石炭Ｃ０を炉床部３の上面に供給する。石炭供給部６は、例えば、炉本体２の天板２ｄに形成された貫通孔１３を介して、石炭Ｃ０を炉床部３の上面に供給する。石炭供給部６は、石炭Ｃ０を炉床部３の上面の幅Ｗ（図１参照）（すなわち、炉床部３の回転方向Ｒ（移動方向）と直交する方向の長さ）の全体に供給することが可能な構成（例えば石炭Ｃ０を上面の幅Ｗ全体に分散して落下させる振動フィーダなどを備えた構成）を有するのが好ましい。これにより、石炭供給部６によっての幅Ｗの全体に供給することにより、石炭を炉床部の上面における幅Ｗの全体にわたって均一に供給することが可能であり、石炭の乾留処理の効率を向上させることが可能である。
【００５３】
石炭加熱部２１は、石炭Ｃ０を加熱して乾留する。石炭加熱部２１としては、例えば乾留ゾーンＺ２内で天然ガスなどの燃料を燃焼するバーナなどが用いられる。バーナからなる石炭加熱部２１は、炉本体２の一対の周壁２ｂ、２ｃのいずれか一方または両方または天板２ｄに設けられ、乾留ゾーンＺ２内部の雰囲気の温度を上げるとともに、当該バーナから発生する輻射熱を石炭Ｃ０に与えるによって乾留ゾーンＺ２内の石炭Ｃ０の乾留（具体的には、石炭Ｃ０に含まれる揮発分や水分を蒸発させること）が可能な温度（２００〜１０００℃（約９００℃）程度）まで加熱する。なお、石炭加熱部２１は、石炭Ｃ０を乾留可能な温度まで加熱できるものであれば限定できるものであればとくに限定しない。
【００５４】
石炭加熱部２１は、石炭Ｃ０の加熱温度（例えば２００〜９００℃程度）を調整することが可能な構成を有する。例えば、バーナからなる石炭加熱部２１には、燃焼される燃料ガス（天然ガスなど）を供給する燃料供給部３２と、空気や酸素を供給する空気や酸素供給部３３が接続されている。制御部３４が燃料供給部３２および空気や酸素供給部３３に対して燃料および空気や酸素の供給量を調整することにより、石炭Ｃ０の加熱温度を調整する。このように、石炭Ｃ０の加熱温度を調整して当該石炭Ｃ０を乾留することにより、乾留された石炭に含まれる成分（炭素や揮発分など）の重量割合（いわゆる乾留比率）などを調整することが可能である。
【００５５】
石炭取出し部７は、石炭供給部６に対して炉床部３の回転方向Ｒにおいて下流側の機械室１７（図２参照）に配置されている。石炭取出し部７は、処理空間２ａ内部で乾留された石炭の少なくとも一部Ｃ１を炉本体２から取り出すことが可能な構成を有する。石炭取出し部７は、乾留後の石炭Ｃ１を炉本体２から取り出すことが可能な構成であればいかなる形態でもよい。例えば、石炭取出し部７は、乾留された石炭のうち炉床部３の上面から所定の高さｈ以上に有る部分Ｃ１を炉本体２の外部へ掻き出す掻出部７ａと、当該掻出部７ａを上下に移動させる上下移動部７ｂとを有する。
【００５６】
掻出部７ａは、還元鉄取出し部５と同様に、水平方向に延びる回転軸７ａ１と、当該回転軸７ａ１の周囲にらせん状に突出するスクリュー部７ａ２とを有している。
【００５７】
掻出部７ａは、炉床部３の床板３ｂの上面から上方に高さｈだけ離間した位置に配置されている。すなわち、掻出部７ａのらせん状のスクリュー部７ａ２と床板３ｂとの間には、幅ｈの大きさの間隔ｇが画定される。この掻出部７ａは、回転軸７ａ１を図示しない駆動部によって回転させることによって、らせん状のスクリュー部７ａ２が乾留後の石炭Ｃ１を水平方向へ掻き出し、炉本体２の周壁２ｂに形成された排出口（図示せず）を通して炉本体２の外部へ排出することが可能である。還元炉１の外部に排出された乾留後の石炭Ｃ１は高温である。そこで、乾留後の石炭Ｃ１の熱を利用して乾留前の石炭に含まれる水分を除去（乾燥）してもよい。
【００５８】
石炭取出し部７の掻出部７ａが乾留された石炭のうち炉床部３の上面から所定の高さｈ以上に有る部分Ｃ１を炉本体２の外部へ掻き出すことにより、乾留された石炭の一部Ｃ１を炉本体２から取り出して、乾留された石炭の残りの部分Ｃ２を炉床部３の上面に残すことが可能になる。これにより、当該乾留された石炭の残りの部分Ｃ２を床敷炭材として用いて還元ゾーンＺ１に送ることが可能である。よって、還元ゾーンＺ１において床敷炭材を供給する設備が不要になる。しかも、乾留ゾーンＺ２で乾留された直後の石炭Ｃ２は温度が高い状態で還元ゾーンＺ１に送られるので、当該石炭を還元ゾーンＺ１に送られる前に加熱する必要が無く、還元ゾーンでの熱効率を高められる。
【００５９】
しかも、石炭を乾留処理したときに生じた石炭の微細な粒や粉を床敷炭材として炉床に敷き詰める作業は、従来の還元炉では困難であったが、上記実施形態の還元炉１では容易になる。すなわち、上記の還元炉１では、乾留ゾーンＺ２の後に還元ゾーンＺ１が有るので、乾留後の石炭の微細な粒や粉を炉床部３の上面に残留した状態で還元ゾーンＺ１へ送ることによって床敷炭材として容易に用いることが可能である。
【００６０】
以上のように石炭取出し部７が乾留された石炭の一部Ｃ１を炉本体２から取り出して、乾留された石炭の残りの部分Ｃ２を炉床部３の上面に残す構成では、乾留ゾーンＺ２は、乾留された石炭の一部Ｃ１を取り出す前の第１乾留ゾーンＺ２１と、当該石炭の一部Ｃ１を取り出した後の第２乾留ゾーンＺ２２とを含んでいる。すなわち、第１乾留ゾーンＺ２１では、石炭供給部６から供給された石炭Ｃ０がある所定の乾留時間および温度で乾留されて揮発分や水分が所定の基準以下まで除去された後に、乾留された石炭の一部Ｃ１が取り出される。還元炉１の外部の設備では、取り出された乾留後の石炭Ｃ１は、還元炭材として、酸化鉄とともに混合されて原料Ｐが製造される。一方、第２乾留ゾーンＺ２２では、乾留された石炭の残りの部分Ｃ２が当該ゾーンＺ２２を通過される間にさらに乾留されてさらに揮発分や水分が除去された後に、床敷炭材として還元ゾーンＺ１へ送られる。
【００６１】
上下移動部７ｂは、掻出部７ａを上方および下方に移動させる構成を有する。例えば、上下移動部７ｂは、掻出部７ａの回転軸７ａ１の端部に連結された連結部と、当該連結部を上下に移動させる油圧シリンダなどの直線駆動部とを有する。上下移動部７ｂが前記掻出部７ａを上方および下方に移動させることにより、この掻出部７ａによって排出されずに炉床部３の上面に残る乾留された石炭Ｃ２の量を調整することが可能になる。
【００６２】
また、石炭取出し部７の掻出部７ａは、炉床部３の上面から上方に離間した位置において当該炉床部３の上面における幅Ｗの全体にわたって当該上面と平行に延び、水平方向に延びる回転軸７ａ１回りに回転可能ならせん状のスクリュー部７ａ２を有する。したがって、らせん状のスクリュー部７ａ２が回転軸７ａ１回りに回転することにより、炉床部３の上面における幅Ｗ全体にわたって乾留された石炭のうち炉床部３の上面から所定の高さ以上に有る部分を均一に炉本体から外部へ掻き出す。これにより、炉床部３の上面に残された乾留された石炭Ｃ２を、炉床部３の上面における幅Ｗの全体にわたって均一に残すことが可能になり、乾留された石炭Ｃ２を炉床部３の上面に均一に敷き詰めることが可能である。
【００６３】
なお、掻出部７ａは、乾留された石炭のうち炉床部３の上面から所定の高さｈ以上に有る部分Ｃ１を炉本体２の外部へ掻き出すことが可能な構成であればよく、上記のらせん状のスクリュー部７ａ２を有する構成に限定されない。
【００６４】
炉本体２の処理空間２ａ内部の還元ゾーンＺ１および乾留ゾーンＺ２の各部分の温度を検知するために、炉本体２の天板２ｄなどには、温度検出部２４が設けられている還元ゾーンＺ１および乾留ゾーンＺ２の温度は、還元炉１の動作中は温度検出部２４で検出され、検出された温度に基づいて、バーナからなる原料加熱部２０および石炭加熱部２１の加熱動作が図示されない制御部によって制御される。
【００６５】
さらに、還元ゾーンＺ２における酸素濃度を検出するために、還元ゾーンＺ２を形成する炉本体２の天板２ｄなどには、Ｏ２センサなどの酸素濃度検出部２５が設けられている。乾留ゾーンＺ２の酸素濃度は、還元炉１の動作中は酸素濃度検出部２５で検出され、検出された酸素濃度に基づいて、石炭加熱部２１の加熱動作が前記制御部によって制御される。
【００６６】
図１〜３に示される還元炉１は、還元ゾーンＺ１の内部のガスを炉本体２の外部へ排気する還元ゾーン排気部１５を備えている。還元ゾーン排気部１５は、炉本体２の天板２ｄに設けられた貫通孔などによって構成される。本実施形態のように乾留ゾーンＺ２および還元ゾーンＺ１が連続して形成された構成を有する還元炉１では、乾留ゾーンＺ２で乾留時に発生した乾留ガスＧ１が還元ゾーンＺ１へ流入した後に還元ゾーンＺ１の内部で発生した還元ゾーン排出ガスＧ３と合流して排気ガスＧ２となる。この排気ガスＧ２を還元ゾーン排気部１５によって炉本体２の外部へ一括して排気することが可能である。また、この過程で、乾留ゾーンＺ２の排熱を還元ゾーンＺ１における還元時の塊成物（すなわち原料Ｐ）の昇温に利用可能となる。
【００６７】
還元ゾーンＺ１から排気される排気ガスＧ２は、高温である。そこで、還元炉１の外部において、高温の排気ガスＧ２を用いて、乾留ゾーンＺ２で乾留される前の石炭に含まれる水分を除去（乾燥）してもよい。
【００６８】
なお、還元ゾーンＺ１内部において還元ゾーン排気部１５の近くに乾留ガスＧ１の流れを緩和するじゃま板２７を設けてもよい。
【００６９】
図３に示されるように、乾留ゾーンＺ２において石炭Ｃ０が乾留されるときに発生する可燃性の成分を含む乾留ガスＧ１は、還元ゾーンＺ１に流入した後に、還元ゾーン排気部１５から炉本体２の外部へ排気される。そこで、本実施形態の還元炉１は、図３〜４に示されるように、乾留ガスＧ１を還元ゾーンＺ１で燃焼させる燃焼部２２を備えている。燃焼部２２は、還元ゾーンＺ１に配置され、乾留ゾーンＺ２において石炭Ｃ０が乾留されるときに発生する可燃性の成分を含む乾留ガスＧ１を、還元ゾーンＺ１で燃焼させる。これにより、当該乾留ガスＧ１の燃焼時に発生する熱を還元ゾーンＺ１の昇温に利用することが可能になる。
【００７０】
なお、図３に示されるように、還元ゾーン排気部１５とは別に、乾留ゾーンＺ２の内部のガスを炉本体２の外部へ排気する乾留ゾーン排気部２８をさらに備えていてもよい。その場合、乾留ゾーンＺ２の内部で発生した乾留ガスＧ１などのガスを、乾留ゾーン排気部２８によって、還元ゾーン排気部１５から排気される還元ゾーンＺ１内部のガスとは別系統で、炉本体２の外部へ排気することが可能である。これにより排気ガスの組成により経済的な排気ガス処理が可能となる。
【００７１】
還元炉１は、乾留ゾーンＺ２の内部と外部とを仕切る一対の仕切り部２３を備えている。一対の仕切り部２３は、乾留ゾーンＺ２における炉床部３の回転方向Ｒにおいて上流側および下流側に配置されている。各仕切り部２３は、炉本体２の天板２ｄから下方に突出するように設けられているので、乾留ゾーンＺ２の上流側および下流側の開口面積を小さくし、乾留ゾーンＺ２の内部と外部とのガスの移動および熱を抑制する。したがって、これらの仕切り部２３によって  乾留ゾーンＺ２の内部を当該乾留ゾーンＺ２の外部と異なる温度で容易に制御することが可能になる。
【００７２】
仕切り部２３は、ガスの流量を調整することが可能な構成を有してもよい。例えば、仕切り部２３を上下方向に移動可能に炉本体２に取り付けられ、直線移動部３１によって仕切り部２３が上下に移動することにより仕切り部２３を乾留ゾーンＺ２の開口面積を調整することが可能な構成を有してもよい。
【００７３】
なお、乾留ゾーンＺ２内部において石炭取出し部７の上流側であって当該石炭取出し部７に近い位置に乾留ガスＧ１の流れを緩和するじゃま板２６を設けてもよい。
【００７４】
上記の還元炉１の構成によれば、炉本体２の内部に形成された乾留ゾーンＺ２で石炭の乾留を行いながら同じ炉本体２に形成された還元ゾーンＺ１で酸化鉄の還元を行うことが可能である。
【００７５】
上記の還元炉１を用いて石炭の乾留とともに還元鉄の製造を行う場合、以下の還元鉄ＤＲの製造方法の手順に沿って行われる。
【００７６】
すなわち、本実施形態の還元鉄ＤＲの製造方法は、主として、
石炭Ｃ０を炉床部３に載置して当該炉床部３を所定の回転方向Ｒに移動しながら当該石炭Ｃ０の乾留をする工程（乾留工程）と、
乾留後の少なくとも一部の石炭Ｃ１を炉本体２に取り出す工程（石炭取出し工程）と、
少なくとも一部の石炭Ｃ１を取り出した後に原料Ｐを炉床部３に載置して当該炉床部３を所定の回転方向Ｒに移動しながら酸化鉄を還元して還元鉄ＤＲを生成する工程（還元工程）と、
を含んでいる。
【００７７】
さらに、本実施形態の還元鉄ＤＲの製造方法は、乾留後の少なくとも一部の石炭Ｃ１を炉本体２に取り出す石炭取出し工程の後に、還元工程と並行して行われる工程として、乾留後の石炭Ｃ１と酸化鉄とを混合することによって原料Ｐを準備する工程（原料準備工程）をさらに含む。
【００７８】
具体的には、乾留工程では、乾留ゾーンＺ２において、石炭供給部６によって石炭Ｃ０が炉床部３の上面に供給される。ついで、供給された石炭は、炉床部３によって所定回転方向Ｒに移動されながら乾留ゾーンＺ２で石炭加熱部２１によって加熱されて乾留される。
【００７９】
ついで、石炭取出し工程では、乾留された石炭の一部Ｃ１が、石炭取出し部７によって炉本体２から外部に取り出される。このとき、乾留された石炭の残り部分Ｃ２は、炉床部３の上面に堆積された状態で還元ゾーンＺ１に送られて床敷炭材として利用される。
【００８０】
その後、還元工程では、乾留ゾーンＺ２の下流側の還元ゾーンＺ１において、原料供給部４から酸化鉄を含む原料Ｐ（例えばペレット）が炉床部３の上面に供給される。このとき、原料Ｐは、炉床部３の上面に堆積された乾留後の石炭Ｃ２の層の上に載置される。供給された原料Ｐは、炉床部３によって所定方向（すなわち回転方向Ｒ）に移動されながら還元ゾーンＺ１で原料加熱部２０によって加熱される。これによって酸化鉄の還元処理がされて還元鉄ＤＲが生成される。その後、生成された還元鉄ＤＲおよびその下に敷かれた石炭Ｃ２は、還元鉄取出し部５によって炉本体２から外部に取り出される。取り出された還元鉄ＤＲおよび石炭Ｃ２は、高温の状態で還元炉１の後工程の溶鉱炉に投入され、溶鉄の製造などに用いられる。
【００８１】
上記の還元炉１を用いて還元鉄ＤＲを製造した場合、１つの還元炉１によって石炭の乾留と還元鉄ＤＲの生成を行うことができるので、当該還元炉とは別に石炭の乾留処理のための設備が不要になる。
【００８２】
また、上記の乾留後の石炭Ｃ１と酸化鉄とを混合することによって原料Ｐを準備する原料準備工程は、還元工程と並行して、還元炉１の外部の設備で行われる。これにより、還元炉１によって乾留された石炭Ｃ１を還元炭材として酸化鉄と混合することによって還元鉄製造用の原料Ｐを準備することが可能である。
【００８３】
本実施形態の還元炉１は、回転炉床炉の構成を含んでいる。すなわち、炉本体２の処理空間２ａは、環状の連続した形状をしており、炉床部３は、処理空間２ａの内部に所定の回転方向Ｒに回転自在に収容されている。そのため、還元ゾーンＺ１で還元処理を行った後に高温の状態になった炉床部３は高温の状態を維持しながら乾留ゾーンＺ２に送られる。乾留ゾーンＺ２では、高温状態の炉床部３の上面に石炭が供給されるので、石炭の乾留を効率よく行うことが可能である。
（変形例）
（Ａ）
本実施形態の還元炉１は、移動炉床式還元炉の一例として、環状の炉本体２および環状の炉床部３を有する回転炉床炉の形態を有しているが、本発明はこれに限定されるものではない。例えば、本発明の還元炉の変形例として、直線状に延びる炉本体２および炉床部３を有する還元炉でもよい。
【００８４】
（Ｂ）
本実施形態の還元炉１では、石炭取出し部７は、乾留後の石炭の一部Ｃ１を炉本体２から取り出して残りの石炭Ｃ２を床敷炭材として炉床部３の上面に残しているが、本発明はこれに限定されるものではない。本発明の他の変形例として、石炭取出し部７は、乾留後の石炭をすべて炉本体２から取り出してもよい。または、石炭取出し部７を作動させずに石炭をすべて炉床部３の上面に残しても良い。
【００８５】
（Ｃ）
また、本発明のさらに他の変形例として、還元炉１は、図５に示されるように、上記の還元ゾーン排気部１５および燃焼部２２とともに、二次燃焼室３０をさらに備えていてもよい。
【００８６】
二次燃焼室３０は、乾留ゾーンＺ２と連続して形成された還元ゾーンＺ１において、還元ゾーン排気部１５と燃焼部３０との間に配置されている。二次燃焼室３０は、乾留ゾーンＺ２から還元ゾーンＺ１へ流入してきた乾留ガスＧ１の燃焼を許容する容積を有する。これにより、乾留ガスＧ１は還元ゾーン排気部１５に到達する前に二次燃焼室３０の内部で燃焼を完了することが可能であり、還元ゾーンＺ１の昇温をより効率よく行うことが可能である。
【符号の説明】
【００８７】
１  移動炉床式還元炉（還元炉）
２  炉本体
２ａ  処理空間
３  炉床部
４  原料供給部
５  還元鉄取出し部
６  石炭供給部
７  石炭取出し部
７ａ  掻出し部
７ａ２  らせん状のスクリュー部
７ｂ  上下移動部
１５  還元ゾーン排気部
２０  原料加熱部
２１  石炭加熱部
２２  燃焼部
２３  仕切り部
２８  乾留ゾーン排気部
３０  二次燃焼室
Ｃ０、Ｃ１、Ｃ２  石炭
Ｄ１  中間ゾーン
ＤＲ  還元鉄
Ｇ１  乾留ガス
Ｇ２  排気ガス
Ｇ３  還元ゾーン排出ガス
Ｐ  原料
Ｒ  回転方向
Ｚ１  還元ゾーン
Ｚ２  乾留ゾーン
【図１】
2017083114.tif 000003
【図２】
2017083114.tif 000004
【図３】
2017083114.tif 000005
【図４】
2017083114.tif 000006
【図５】
2017083114.tif 000007